INPI-France/Brevets-Francais-2024-Chunked huggingface dataset:
-l-amino-2-nitro-4-p-hydroxyéthylamino-5-chlorobenzène -1,2-Diamino-4-nitrobenzène -1-amino-2-ss-hydroxyéthylamino-5-nitrobenzène -1,2-Bis- (ss-hydroxyéthylamino)-4-nitrobenzène -l-amino-2-tris-(hydroxyméthyl)-méthylamino-5-nitrobenzène -1-Hydroxy-2-amino-5-nitrobenzène -1-Hydroxy-2-amino-4-nitrobenzène -1-Hydroxy-3-nitro-4-aminobenzène -1-Hydroxy-2-amino-4,6-dinitrobenzène -l-P-hydroxyéthyloxy-2-(3-hydroxyéthylamino-5-nitrobenzène -1-Méthoxy-2-ss-hydroxyéthylamino-5-nitrobenzène -1-ss-hydroxyéthyloxy-3-méthylamino-4-nitrobenzène -1-i,y-dihydroxypropyloxy-3-méthylamino-4-nitrobenzène -l-P-hydroxyéthylamino-4-P,y-dihydroxypropyloxy-2-nitrobenzène -1-(3,y-dihydroxypropylamino-4-trifluorométhyl-2-nitrobenzène -1-(3-hydroxyéthylamino-4-trifluorométhyl-2-nitrobenzène -1-ss-hydroxyéthylamino-3-méthyl-2-nitrobenzène -1-ss-aminoéthylamino-5-méthoxy-2-nitrobenzène -l-Hydroxy-2-chloro-6-éthylamino-4-nitrobenzène -1-Hydroxy-2-chloro-6-amino-4-nitrobenzène -l-Hydroxy-6-bis-((3-hydroxyéthyl)-amino-3-nitrobenzène -1-ss-hydroxyéthylamino-2-nitrobenzène -1-Hydroxy-4-ss-hydroxyéthylamino-3-nitrobenzène.
Parmi les colorants directs azoïques, on peut citer les colorants azoiques cationiques décrits dans les demandes de brevets WO 95/15144, WO-95/01772 EP-714954 et WO 01/66 646 dont le contenu fait partie intégrante de l'invention.
Parmi ces composés, on peut tout particulièrement citer les colorants suivants :
Les mesures réflectométriques et ellipsométriques sont combinées par l'intermédiaire d'une fonction d'erreur Er(#,#) qui est par exemple du genre de celle qui est définie par l'équation (1).
Grâce à une fonction de recherche telle que Simplex par exemple, on minimise l'écart entre #(#) et #(#), en faisant varier la valeur de l'indice de réfraction et la valeur du coefficient d'extinction à la position de chacun des n#uds ainsi que l'épaisseur de couche (si cette épaisseur est un facteur important dans le calcul de #). Lorsque l'écart est minimum c'est-à-dire lorsque Er(#,#) est minimum, cela signifie que les mesures réflectométriques et ellipsométriques coïncident au mieux (pour un nombre de n#uds donné).
A ce stade, on obtient, pour un nombre connu de n#uds et une position spectrale connue pour chacun de ces des n#uds, le modèle de couche (indice de réfraction, coefficient d'extinction et épaisseur) qui correspond au mieux à la couche réelle.
La validité du modèle trouvé est d'autant plus assurée que le nombre de mesures est grand. Pour avoir un grand nombre de mesures, on peut par exemple utiliser plusieurs angles d'incidence de la lumière #i,
1 i # , pour les spectres ellipsométriques, faire une mesure réflectométrique et faire des mesures goniométriques complémentaires.
Phase 3 Ensuite, on ajoute un nombre fini de n#uds.
Dans un premier mode de réalisation, les n#uds rajoutés sont positionnés de façon à représenter au mieux les spectres n (,) et k (,) . A titre d'exemple, on place ces n#uds supplémentaires aux endroits où l'écart entre et # est maximum ou aux endroits en lesquels les n#uds sont les plus espacés. Et l'on retourne à la phase 2 tant que la précision sur chacun des spectres n(#) et k(#) et sur l'épaisseur e n'est pas suffisante, c'est-à-dire n'est pas égale à une précision prédéfinie.
Dans un deuxième mode de réalisation, on intercalle de nouveaux n#uds entre deux n#uds de l'ensemble de n#uds préalablement choisis et qui se répartiront de façon homogène sur le spectre.
Dans ce qui suit, nous donnons deux exemples courants d'application de l'invention. Ces exemples mettent en jeu deux types de matériaux qui suivent des lois différentes.
A partir de mesures ellipsométriques et réflectométriques, nous proposons de retrouver les lois physiques suivies par ces matériaux. Nous procédons de la façon suivante : Un matériau fictif est créé, ce matériau suivant une loi théorique connue (une loi de Cauchy ou une loi d'oscillateurs harmoniques), avec des paramètres que nous fixons arbitrairement. Les
variations de l'indice de réfraction complexe en fonction de la longueur d'onde sont ainsi parfaitement connues.
Nous imposons en outre au matériau une épaisseur de 200,00nm, sur un substrat de silicium, ce dernier étant très bien connu.
Des mesures fictives (mesures ellipsométriques, mesures réflectométriques) sont calculées, puis bruitées de façon à introduire un défaut d'appareillage.
Tout se passe comme si nous avions des mesures réelles, effectuées sur le matériau. Mais, contrairement à la réalité, nous connaissons parfaitement l'indice de réfraction complexe puisque nous l'avons fixé, de même que nous avons fixé l'épaisseur de la couche de matériau.
Nous testons ici la méthode "en aveugle", c'est-à-dire que nous partons d'une épaisseur fausse (220nm) et d'indices de réfraction complexes faux, puisqu'ils sont sensés être inconnus.
Nous appliquons le procédé objet de l'invention puis nous comparons l'indice de réfraction complexe trouvé à l'indice de réfraction complexe théorique. Nous retrouvons bien les mêmes lois, très précisément, ainsi que la même épaisseur de couche.
Les gommes de guar non-ioniques modifiées sont notamment modifiées par des groupements hydroxyalkyle en Cl-C6.
Les épaississants minéraux sont notamment choisis parmi les argiles.
@ Les tensioactifs convenant à la mise en oeuvre de la présente invention sont notamment les suivants : (i) Tensioactif(s) anionique(s) : Leur nature ne revêt pas, dans le cadre de la présente invention, de caractère véritablement critique.
Ainsi, à titre d'exemple de tensioactifs anioniques utilisables, seuls ou mélanges, dans le cadre de la présente invention, on peut citer notamment (liste non limitative) les sels (en particulier sels alcalins, notamment de sodium, sels d'ammonium, sels d'amines, sels d'aminoalcools ou sels de magnésium) des composés suivants : les alkylsulfates, les alkyléthersulfates, alkylamidoéthersulfates, alkylarylpolyéthersulfates, monoglycérides sulfates ; les alkylsulfonates, alkylphosphates, alkylamidesulfonates, alkylarylsulfonates, ~-oléfine- sulfonates, paraffine-sulfonates ; les alkylsulfosuccinates, les
alkyléthersulfosuccinates, les alkylamidesulfosuccinates; les alkylsulfosuccinamates ; les alkylsulfoacétates ; les alkylétherphosphates ; les acylsarcosinates ; lesacyliséthionates et les N-acyltaurates, le radical alkyle ou acyle de tous ces différents composés comportant de préférence de 8 à 24 atomes de carbone, et le radical aryl désignant de préférence un groupement phényle ou benzyle.
Prenons comme premier exemple un matériau dont l'indice de réfraction complexe suit une loi de Cauchy telle que :
Cette loi d'indice est typique des résines photosensibles (dans la plage spectrale 300-800nm).
Afin de retrouver à l'aide de la méthode des n#uds (c'est-à-dire du procédé objet de l'invention) la loi d'indice mentionnée ci-dessus, nous effectuons deux mesures, à savoir une mesure ellipsométrique à un angle de 70 et une mesure réflectométrique.
Les conditions de traitement sont les suivantes : - le spectre traité est compris entre 300nm et 800nm, - au départ, les n#uds sont aux positions (300nm, 1,6) et (800nm, 1,6), c'est-à-dire que l'indice est considéré comme variant linéairement entre 300nm et 800nm, et que sa valeur est constante (égale à 1,6), - le nombre de n#uds est augmenté itérativement en rajoutant au moins un n#ud à chaque itération (par exemple, on ajoute 2 n#uds), - la loi d'interpolation est une loi cubique, lorsque le nombre de n#uds est supérieur à 2, sinon elle est linéaire, et - l'algorithme de minimisation utilisé est un algorithme de type Simplex.
La figure 2 permet de comparer l'indice de réfraction correspondant au matériau fictif qui suit parfaitement une loi de Cauchy (courbe I) à l'indice de réfraction que nous trouvons par la méthode des n#uds (courbe II), à l'aide de 6 n#uds (représentés par des cercles sur la figure 2). Nous avons utilisé un *? composé d'une mesure ellipsométrique S1 (,) , S2 (,) à 70 et d'une mesure réflectométrique R(#).
Prenons comme deuxième exemple un matériau dont l'indice de réfraction complexe suit une loi à deux oscillateurs, telle que :
La méthode des n#uds est appliquée à un ensemble de mesures ellipsométriques effectuées entre 250nm et 800nm, à 75 , 70 , 60 , et 45 , avec en plus une mesure réflectométrique. L'épaisseur réelle du matériau étant de 200nm, on trouve une épaisseur de 200,25 nm avec la méthode des n#uds. L'ajustement sur la loi d'indice est très bon.
Les figures 3A et 3B montrent respectivement les reconstructions des courbes n(#) et k(#) du matériau à l'aide de la méthode des n#uds. La reconstruction est effectuée à l'aide de quatre spectres ellipsométriques et d'un spectre réflectométrique. Les pics d'absorption réels sont très bien représentés par la courbe obtenue par interpolation cubique entre les n#uds (représentés par des cercles sur les figures 3A et 3B).
Sur la figure 3A, la courbe I (respectivement II) correspond à n suivant parfaitement la loi choisie (respectivement à n trouvé par la méthode des n#uds) .
Sur la figure 3B, la courbe I (respectivement II) correspond à k suivant parfaitement la loi choisie (respectivement à k trouvé par la méthode des n#uds) .
On vient de décrire des exemples de l'invention. On remarquera d'une manière plus générale que, dans cette dernière, on considère un ensemble X de valeurs, avec X= {nx, n2 , ... , n , ...nm , kl7 k2,..., ki, ..., km,e}, où ni est la valeur de l'indice de réfraction au n#ud #i, i#{l...m}, m étant le nombre de noeuds ki est la valeur du coefficient d'absorption au n#ud ,i, i e {l...m} , e est l'épaisseur de la couche étudiée.
L'opération de minimisation d'erreur Er (#, #) revient à trouver l'ensemble X tel que Er soit minimum.
Lorsque l'on n'impose pas de contrainte particulière, la minimisation est une minimisation à 2xm+l paramètres. On peut bien sûr ajouter des contraintes afin de diminuer le nombre de variables.
En particulier, si l'on sait que le matériau est non absorbant, on impose ki=0 pour tout i de {l...m} et X devient : X={nl,n2...,ni,...nm, E .
Si, par une mesure complémentaire (par exemple une mesure de goniométrie ou une mesure directe non optique), on connaît l'épaisseur de la couche considérée avec une précision suffisante, l'épaisseur e n'est plus une variable et l'on a : X={nl, n2...., ni, ...nm,ki,k2,...,ki,..., km} .
Les deux options précédentes peuvent être bien sûr combinées.
Par oligo- ou polysaccharide, on entend une molécule constituée d'un enchaînement d'unités saccharidiques simples, identiques ou différentes (de 2 à 10 pour les oligosaccharides) tel que le glucose, le mannose) et supérieures à 10 pour les polysaccharides.
Par biopolymère on entend un enchaînement linéaire ou ramifié de monomères identiques ou différents d'origine biologique (peptides, lipides, protéines, nucléotides, saccharides) tel que l'acide poly-L-glutamique, le poly-L-naphthylalanine, le polyL-phénylalanine, le poly-L-tryptophane, le poly-Ltyrosine, la poly-L-histidine, la poly-L-lysine.
Selon un mode de réalisation particulier de l'invention, le dérivé de peranhydrocyclodextrine utilisé répond à la formule (I) dans laquelle l'un au moins des R1 représente un radical de nature peptidique, les autres R1 représentant-OH, R2 représente un groupe espaceur de formule OCH2CO et n est égal à 6.
En particulier, le radical de nature peptidique peut répondre à la formule -NH-CH(CH3)-CO- NH-CHBz-CO-OCH3, Bz correspondant à un groupe benzyle, c'est-à-dire un groupe de formule :
Selon un autre mode de réalisation particulier de l'invention, le dérivé de peranhydrocyclodextrine utilisé répond à la formule (I) dans laquelle l'un au moins des R1 représente un biopolymère, les autres R1 représentant-OH, R2 représente un groupe espaceur de formule OCH2CO et n est égal à 6.
En particulier, le biopolymère correspond à une poly-L-lysine. Cette poly-L-lysine peut avoir un poids moléculaire allant de 3000 à 300 000, par exemple un poids moléculaire égal à 7500.
Les dérivés conformes à la présente invention peuvent, en particulier, posséder une aptitude à complexer les éléments métalliques supérieure à celle de la cyclodextrine de base dont ils sont issus, comme cela sera illustré plus amplement dans la partie expérimentale de cette description.
De plus, ils présentent, grâce à la présence de tels radicaux, les avantages suivants : - ils sont aptes à être véhiculés vers une cible biologique donnée ; de ce fait, ils peuvent être utilisés pour véhiculer des éléments métalliques vers une cible biologique donnée, en vue de traiter cette cible par ledit élément métallique ; ils peuvent être utilisés pour décontaminer en un élément métallique une cible
biologique, étant entendu que le choix du radical dérivé d'une biomolécule se fera en fonction de la cible biologique à décontaminer et en fonction de l'élément métallique à éliminer ; - ils sont biocompatibles, c'est-à-dire bien toléré par un organisme vivant, et peuvent donc être utilisés, par exemple, pour la décontamination d'un fluide biologique ; - ils sont susceptibles d'être réticulés, au niveau des radicaux lorsque ceux-ci sont des biopolymères, pouvant former ainsi des polymères insolubles dans un liquide biologique donné ; de ce fait, ils peuvent être utilisés pour la décontamination in-vitro d'un liquide biologique.
Les dérivés de la présente invention peuvent être également réticulés, comme cela est souligné dans le paragraphe précédent.
On précise que, selon l'invention, on entend par dérivé réticulé, un dérivé obtenu par réticulation d'un dérivé comprenant au moins un R1 de type biopolymère, ladite réticulation s'effectuant par réticulation dudit biopolymère. Cette réticulation peut s'envisager selon plusieurs modes de réalisation.
Selon un premier mode de réalisation, le dérivé réticulé, de l'invention, résulte de la réticulation intermoléculaire d'au moins deux per(3,6anhydrocyclodextrines) distinctes, lesdits deux per(3,6-anhydrocyclodextrines) étant liés au moyen d'un motif formant pont entre deux R1 représentant un radical de type biopolymère.
Selon un second mode de réalisation, le dérivé réticulé selon l'invention peut résulter de la réticulation intramoléculaire entre au moins deux R1 d'une seule per(3,6-anhydrocyclodextrines) de base, lesdits R1 en question étant des radicaux de type biopolymère. Le dérivé réticulé résultant se présente sous la forme d'un dérivé de per(3,6anhydrocyclodextrines), dont au moins deux R1 de type biopolymère sont reliés par un motif formant pont.
On peut également envisager selon l'invention, le cas de dérivés réticulés, résultant de la combinaison des deux modes de réalisation précités, à savoir un dérivé réticulé résultant à la fois d'une réticulation intermoléculaire et d'une réticulation intramoléculaire.
Il est entendu que, selon l'invention, les R1 de type biopolymère intervenant dans la réticulation intermoléculaire et/ou intramoléculaire comportent avant réticulation des fonctions réactives, afin que la réticulation puisse se faire par simple action d'un agent de réticulation comprenant au moins deux fonctions réactives aptes à réagir avec lesdites fonctions réactives portées par les R1 susmentionnés.
Un dérivé réticulé particulier de l'invention est un dérivé pour lequel le dérivé de per(3,6-anhydrocyclodextrines) servant de base à la réticulation, est un dérivé pour lequel tous les R1 sont des radicaux de type poly-L-lysine et les R2 des groupes espaceurs de formule -O-CH2-CO-, n étant égal à 6, au moins un des R1 susmentionnés étant réticulés
A titre illustratif, on peut citer parmi les radicaux organiques R directement liés aux atomes de silicium : les groupes méthyle ; éthyle ;propyle ; isopropyle ; butyle ; isobutyle ; n-pentyle ; t-butyle ; chlorométhyle ; dichlorométhyle ; a-chloroéthyle ; [alpha],ss- dichloroéthyle ; fluorométhyle ; difluorométhyle ; [alpha],ss-difluoroéthyle ; trifluoro-3,3,3 propyle ; trifluoro cyclopropyle; trifluoro-4,4,4 butyle ; hexafluoro-3,3,4,4,5,5 pentyle ; sscyanoéthyle ; y-cyanopropyle ; phényle : p-chlorophényle ; m-chlorophényle ; dichloro-3,5 phényle ; trichlorophényle ; tétrachlorophényle ; o-, p- ou m-tolyle ; a,a,a-trifluorotolyle ; xylyle comme diméthyl-2,3 phényle, diméthyl-3,4 phényle.
Il est possible d'utiliser une grande variété de compositions monocomposantes ou bicomposantes réticulant par des réactions de polyaddition ou de polycondensation, en
présence d'un catalyseur métallique et éventuellement d'une amine et d'un agent de réticulation.
Les compositions polyorganosiloxanes bicomposantes ou monocomposantes réticulant à température ambiante (RTV) ou à la chaleur (EVC) par des réactions de polyaddition, essentiellement par réaction de groupements hydrogénosilylés sur des groupements alkénylsilylés, en présence généralement d'un catalyseur métallique, de préférence au platine, sont décrites par exemple dans les brevets US-A-3 220 972, 3 284 406, 3 436 366,3 697 473 et 4 340 709. Les polyorganosiloxanes entrant dans ces compositions sont en général constitués par des couples à base d'une part d'un polysiloxane linéaire, ramifié ou réticulé constitué de motifs (II) dans lesquels le reste Z représente un groupement alkényle en C2 - C6 et où xi est au moins égal à 1, éventuellement associés à des motifs (I'), et d'autre part d'un hydrogénopolysiloxane linéaire, ramifié ou réticulé constitué de motifs (II') dans lesquels le reste Z représente alors un atome d'hydrogène et où xi est au moins égal à 1, éventuellement associés à des motifs (I').
Les compositions polyorganosiloxanes bicomposantes ou monocomposantes réticulant à température ambiante (RTV) par des réactions de polycondensation sous l'action de l'humidité, en présence généralement d'un catalyseur métallique, par exemple un composé de l'étain sont décrites par exemple pour les compositions monocomposantes dans les brevets US-A-3 065 194, 3 542 901, 3 779 986, 4 417 042, et dans le brevet FR-A-2 638 752, et pour les compositions bicomposantes dans les brevets US-A-3 678 002,3 888 815, 3 933 729 et 4 064 096. Les polyorganosiloxanes entrant dans ces compositions sont en général des polysiloxanes linéaires, ramifiés ou réticulés constitués de motifs (II') dans lesquels le reste Z est un groupement hydroxyle ou un atome ou groupement hydrolysable et où x1 est au moins égal à 1, avec la possibilité d'avoir au moins un reste Z qui est égal à un groupement hydroxyle ou à un atome ou à un groupement hydrolysable et au moins un reste Z qui est égal à un groupement alkényle quand x1 est égal à 2 ou 3, lesdits motifs (II') étant éventuellement associés à des motifs (I'). De pareilles compositions peuvent contenir en outre un agent de réticulation qui est notamment un silane portant au moins trois groupements hydrolysables comme par exemple un silicate, un alkyltrialkoxysilane ou un aminoalkyltrialkoxysilane.
Il est possible de mettre en oeuvre des compositions RTV réticulant à température ambiante par des réactions de polyaddition ou de polycondensation, ayant une viscosité à 25 C supérieure à lOOOOOmPa.s, comme celle se situant dans l'intervalle allant d'une valeur supérieure à 100 000 mPa.s à 300 000 mPa.s ; cette modalité est recommandée
lorsque l'on souhaite préparer des compositions durcissables chargées dans lesquelles la (ou les) charge(s) utilisée (s) a (ont) tendance à se séparer par sédimentation.
Il est également possible de mettre en oeuvre, des compositions réticulant à la chaleur par des réactions de polyaddition et plus précisément de compositions dites de type EVC de polyaddition, ayant une viscosité à 25 C au moins égale à 500 000 mPa.s et, de préférence comprise entre 1 million de mPa.s et 10 millions de mPa.s et même davantage.
Il peut aussi s'agir de compositions durcissables à température élevée sous l'action de peroxydes organiques tels que le peroxyde de dichloro-2,4 benzoyle, le peroxyde de benzoyle, le perbenzoate de t-butyle, le peroxyde de cumyle, le peroxyde de di-t-butyle. Le polyorganosiloxane ou gomme entrant dans de telles compositions (dénommées simplement de type EVC) est alors constitué essentiellement de motifs siloxyles (I'), éventuellement associés à des motifs (II') dans lesquels le reste Z représente un groupement alkényle en C2 - C6 et où x est égal à 1. De tels EVC sont par exemple décrits dans les brevets US-A-3 142 655,3 821 140, 3 836 489 et 3 839 266). Ces compositions présentent avantageusement une viscosité à 25 C au moins égale à 1 million de mPa.s et, de préférence, comprise entre 2 millions et 10 millions de mPa.s et même davantage.
Sans que cela ne soit limitatif, les revêtements silicones élastomères sur lesquels le vernis anti-salissures selon l'invention peut être appliqué, sont plus spécialement des revêtements obtenus à partir de compositions élastomères silicones vulcanisables à froid RTV, en particulier de type bicomposant (RTV 2), par polyaddition.
Les exemples présentés démontrent la performance du vernis selon l'invention et ses avantages par rapport à l'art antérieur.
On peut aussi citer à titre d'exemples d'esters ou de mélanges d'esters de sucre d'acide gras: -les produits vendus sous les dénominations F160, F140, FI 10, F90, F70, SL40 par la société CRODESTA, désignant respectivement les palmito-stéarates de sucrose formés de 73% de monoester et 27% de di- et tri-ester, de 61% de monoester et 39% de di-, tri-, et tétra-ester, de 52% de monoester et 48% de di-, tri-, et tétra-ester, de 45% de monoester et 55% de di-, tri-, et tétra-ester, de 39% de monoester et 61% de di-, tri-, et tétra-ester, et le mono-laurate de sucrose; -les produits vendus sous la dénomination RYOTO SUGAR ESTERS par exemple référencés B370 et correspondant au béhénate de saccharose formé de 20% de monoester et 80% de di-triester-polyester; -le mono-di-palmito-stéarate de sucrose commercialisé par la société GOLDSCHMIDT sous la dénomination TEGOSOFT PSE.
Ethers cycliques et esters cycliques Selon l'invention, ils peuvent notamment être choisis parmi la ybutyrolactone, le diméthyl isosorbide, ou le diisopropyl isosorbide.
Les huiles de silicone sont définies plus en détail dans l'ouvrage de Walter NOLL "Chemistry and Technology of Silicones" (1968) Academic Press.
Parmi les huiles de silicone utilisables selon l'invention, on peut citer notamment par exemple les huiles de silicones vendues sous les dénominations DC-200 fluid- 5 mPa.s, DC-200 fluid- 20 mPa.s, DC- 200 fluid- 350 mPa.s, DC-200 fluid- 1000 mPa.s, DC-200 fluid- 10 000 mPa.s par la société DOW CORNING.
De préférence selon l'invention, le liquide organique inerte est choisi parmi les polydécènes et les esters d'alcools gras ou d'acides gras.
Dans les pâtes selon l'invention, le liquide organique inerte est de préférence présent à une concentration allant d'environ 15 à 35% en poids par rapport au poids total de la pâte.
La demanderesse a également observé que des compositions préférées permettant l'obtention des couleurs les plus stables sont obtenues en utilisant de préférence, des colorants directs cationiques choisis parmi les colorants xanthèniques, azoïques, azométhiniques et méthiniques.
De préférence, on utilisera des colorants directs cationiques hétérocycliques, et plus particulièrement ce colorant possède au moins une charge cationique sur un hétérocycle.
Encore plus préférentiellement, on utilisera des colorants directs porteurs d'au moins une charge cationique sur un hétérocycle.
Tout particulièrement on utilisera des colorants azoïques, méthiniques ou azométhiniques porteurs d'au moins une charge cationique sur un hétérocycle.
Selon l'invention, le colorant direct cationique est choisi parmi les colorants suivants : -les colorants xanthèniques cationiques, parmi lesquels on utilise de préférence l'Acid Red 52, -les colorants directs azoïques ou azométhiniques cationiques, parmi lesquels on peut utiliser de préférence le Basic Blue 41, le Basic Blue 67, le Basic Brown 1, le Basic Brown 4, le Basic Red 18, le Basic Red 22, le Basic Red 46, le Basic Red 104, le Basic Violet 35, le Basic Yellow 45, le Basic Yellow 57 et le Basic Yellow 67, -les colorants directs méthiniques cationiques, comme notamment le Basic Red 14, le Basic Yellow 13 et le Basic Yellow 29